(57)【要約】  第１の態様において、低ヘイズのポリイミドフィルムは、二酸無水物と、ジアミンと、色調整化合物とを含む。低ヘイズのポリイミドフィルムは、１〜１５０ｕｍの範囲の厚さと、同じ二酸無水物及びジアミン組成であるが、色調整化合物を含まない低ヘイズのポリイミドフィルムと比較される場合、０．２超の｜Δａ＊｜でゼロにより近いａ＊及びゼロから最大で０．２更に離れているｂ＊、又は０．２超の｜Δｂ＊｜でゼロにより近いｂ＊及びゼロから最大で０．２更に離れているａ＊と、４％未満のヘイズとを有する。第２の態様において、電子デバイスは、第１の態様の低ヘイズのポリイミドフィルムを含む。【特許請求の範囲】
【請求項１】
二酸無水物と；
ジアミンと；
色調整化合物と
を含む低ヘイズのポリイミドフィルムであって、
１〜１５０μｍの範囲の厚さと；
前記同じ二酸無水物及びジアミン組成であるが、前記色調整化合物を含まない低ヘイズのポリイミドフィルムと比較される場合、０．２超の｜Δａ＊｜でゼロにより近いａ＊及びゼロから最大で０．２更に離れているｂ＊、又は０．２超の｜Δｂ＊｜でゼロにより近いｂ＊及びゼロから最大で０．２更に離れているａ＊と；
４％未満のヘイズと
を有する、低ヘイズのポリイミドフィルム。
【請求項２】
前記二酸無水物は、３，３’，４，４’−ビフェニルテトラカルボン酸二無水物、ピロメリット酸二無水物、シクロブタン二酸無水物、４，４’−（ヘキサフルオロイソプロピリデン）ジフタル酸無水物及びそれらの混合物からなる群から選択される、請求項１に記載の低ヘイズのポリイミドフィルム。
【請求項３】
前記二酸無水物は、フッ素化二酸無水物を含む、請求項１に記載の低ヘイズのポリイミドフィルム。
【請求項４】
前記フッ素化二酸無水物は、４，４’−（ヘキサフルオロイソプロピリデン）ジフタル酸無水物を含む、請求項３に記載の低ヘイズのポリイミドフィルム。
【請求項５】
前記ジアミンは、フッ素化ジアミンを含む、請求項１に記載の低ヘイズのポリイミドフィルム。
【請求項６】
前記フッ素化ジアミンは、２，２’−ビス（トリフルオロメチル）ベンジジンを含む、請求項５に記載の低ヘイズのポリイミドフィルム。
【請求項７】
前記色調整化合物は、ペリレン、ジオキサジン、トリアリールメタン及びそれらの混合物からなる群から選択される、請求項１に記載の低ヘイズのポリイミドフィルム。
【請求項８】
前記ペリレンは、ピグメントバイオレット２９である、請求項７に記載の低ヘイズのポリイミドフィルム。
【請求項９】
前記ジオキサジンは、カルバゾールジオキサジンを含む、請求項７に記載の低ヘイズのポリイミドフィルム。
【請求項１０】
前記カルバゾールジオキサジンは、ピグメントバイオレット２３である、請求項９に記載の低ヘイズのポリイミドフィルム。
【請求項１１】
９０超のＬ＊を有する、請求項１に記載の低ヘイズのポリイミドフィルム。
【請求項１２】
５〜１２５μｍの範囲の厚さを有する、請求項１に記載の低ヘイズのポリイミドフィルム。
【請求項１３】
前記色調整化合物は、５〜５００ｐｐｍの範囲の量で前記低ヘイズのポリイミドフィルム中に存在する、請求項１に記載の低ヘイズのポリイミドフィルム。
【請求項１４】
請求項１に記載の低ヘイズのポリイミドフィルムを含む電子デバイス。
【請求項１５】
前記低ヘイズのポリイミドフィルムは、デバイス基板、カラーフィルターシート用基板、カバーシート及びタッチセンサーパネルからなる群から選択されるデバイス構成要素において使用される、請求項１４に記載の電子デバイス。
【請求項１６】
前記カバーシートは、ハードコート層、反射防止層、又はハードコート層と反射防止層の両方を更に含む、請求項１５に記載の電子デバイス。
【発明の詳細な説明】
【技術分野】
【０００１】
本開示の分野は、低ヘイズのポリイミドフィルムである。
【背景技術】
【０００２】
低ヘイズのポリイミドフィルムは、有機発光ダイオード（ＯＬＥＤ）ディスプレイなどのディスプレイ用途に現在使用されている硬質ガラスカバーシート及び他の基板に取って代わることができる可能性を有する。ポリイミドは、典型的には、３２０℃超のガラス転移温度（Ｔg）で非常に熱的に安定であり、優れた折り畳み性及び巻き取り性、次世代のフレキシブルディスプレイに必要とされる決定的に重要な特性を有する。ディスプレイ用途に使用されるポリイミドフィルムにとって、高い透過率及び低いヘイズを有することに加えて、ポリイミドフィルムは、色がニュートラルである必要もある。典型的な仕様は、ａ＊及びｂ＊両方がＣＩＥ  Ｌ＊、ａ＊、ｂ＊色空間座標のニュートラル（０）から１色単位以下であることを要求しており、すなわち、ａ＊及びｂ＊の絶対値は、１未満であるべきである。ＣＩＥ  Ｌ＊、ａ＊、ｂ＊の３つの座標は、（１）色の明度（Ｌ＊＝０は、黒を生じさせ、Ｌ＊＝１００は、拡散白色を示す）、（２）赤色／マゼンタ色と緑色との間のその位置（負のａ＊値は、緑色を示す一方、正の値は、マゼンタ色を示す）、及び（３）黄色と青色との間のその位置（負のｂ＊値は、青色を示し、正の値は、黄色を示す）を表す。
【０００３】
フッ素化モノマーを用いた典型的なポリイミドは、ほぼ無色であるものの、青色又はバイオレット波長（４００〜４５０ｎｍ）の光を吸収し、それは、透過での黄色外観をフィルムに与える。ポリイミドフィルムの色は、主に、ポリマー鎖内及びポリマー鎖間の両方で起こり得るＨＯＭＯ−ＬＵＭＯ遷移に起因する電荷移動吸収から生じる。ＨＯＭＯ−ＬＵＭＯ遷移エネルギーを変更するか又は鎖間相互作用を妨げるために、様々なアプローチが用いられてきた。１つのアプローチでは、ポリイミドポリマーのＨＯＭＯ−ＬＵＭＯ遷移エネルギーを変更するためにフッ素化モノマーが使用されるが、これらのポリイミドフィルムには、依然として若干の残留黄色が見られる場合がある。そのため、ポリイミドのモノマー組成に応じて、ｂ＊は、１より大きい場合がある。フィルムのＣＩＥ  Ｌ＊、ａ＊、ｂ＊色測定は、その厚さにも依存するため、ＯＬＥＤディスプレイのためのフレキシブルカバーシートアセンブリにとって典型的な厚さである、２５μｍ超のものなどのより厚いフィルムについて、ニュートラル外観を達成することは、更により困難である。
【０００４】
黄色度を下げる別のアプローチでは、ポリイミドの吸収を効果的に釣り合わせ、且つこれらのフィルムの黄色外観を低下させるために、青色顔料又はバイオレット顔料など、可視光領域に約５７０ｎｍ以上の最大吸収波長を有する化合物がポリイミドフィルム中に含まれ得る（米国特許出願公開第２０１７／０１９０８８０Ａ１号明細書を参照されたい）。
【発明の概要】
【課題を解決するための手段】
【０００５】
第１の態様において、低ヘイズのポリイミドフィルムは、二酸無水物と、ジアミンと、色調整化合物とを含む。低ヘイズのポリイミドフィルムは、１〜１５０μｍの範囲の厚さと、同じ二酸無水物及びジアミン組成であるが、色調整化合物を含まない低ヘイズのポリイミドフィルムと比較される場合、０．２超の｜Δａ＊｜でゼロにより近いａ＊及びゼロから最大で０．２更に離れているｂ＊、又は０．２超の｜Δｂ＊｜でゼロにより近いｂ＊及びゼロから最大で０．２更に離れているａ＊と、４％未満のヘイズとを有する。
【０００６】
第２の態様において、電子デバイスは、第１の態様の低ヘイズのポリイミドフィルムを含む。
【０００７】
前述の概要及び以下の詳細な説明は、例示的及び説明的であるにすぎず、添付の特許請求の範囲において規定されるような本発明を限定しない。
【発明を実施するための形態】
【０００８】
第１の態様において、低ヘイズのポリイミドフィルムは、二酸無水物と、ジアミンと、色調整化合物とを含む。低ヘイズのポリイミドフィルムは、１〜１５０μｍの範囲の厚さと、同じ二酸無水物及びジアミン組成であるが、色調整化合物を含まない低ヘイズのポリイミドフィルムと比較される場合、０．２超の｜Δａ＊｜でゼロにより近いａ＊及びゼロから最大で０．２更に離れているｂ＊、又は０．２超の｜Δｂ＊｜でゼロにより近いｂ＊及びゼロから最大で０．２更に離れているａ＊と、４％未満のヘイズとを有する。
【０００９】
第１の態様の一実施形態において、二酸無水物は、３，３’，４，４’−ビフェニルテトラカルボン酸二無水物、ピロメリット酸二無水物、シクロブタン二酸無水物、４，４’−（ヘキサフルオロイソプロピリデン）ジフタル酸無水物及びそれらの混合物からなる群から選択される。
【００１０】
第１の態様の別の実施形態において、二酸無水物は、フッ素化二酸無水物を含む。特定の実施形態において、フッ素化二酸無水物は、４，４’−（ヘキサフルオロイソプロピリデン）ジフタル酸無水物を含む。
【００１１】
第１の態様のその上別の実施形態において、ジアミンは、フッ素化ジアミンを含む。特定の実施形態において、フッ素化ジアミンは、２，２’−ビス（トリフルオロメチル）ベンジジンを含む。
【００１２】
第１の態様の更に別の実施形態において、色調整化合物は、ペリレン、ジオキサジン、トリアリールメタン及びそれらの混合物からなる群から選択される。特定の実施形態において、ペリレンは、ピグメントバイオレット２９である。別の特定の実施形態において、ジオキサジンは、カルバゾールジオキサジンを含む。より特定の実施形態において、カルバゾールジオキサジンは、ピグメントバイオレット２３である。
【００１３】
第１の態様の更なる実施形態において、低ヘイズのポリイミドフィルムは、９０超のＬ＊を有する。
【００１４】
第１の態様のその上更なる実施形態において、低ヘイズのポリイミドフィルムは、５〜１２５μｍの範囲の厚さを有する。
【００１５】
第１の態様のなおも更なる実施形態において、色調整化合物は、５〜５００ｐｐｍの範囲の量で低ヘイズのポリイミドフィルム中に存在する。
【００１６】
第２の態様において、電子デバイスは、第１の態様の低ヘイズのポリイミドフィルムを含む。
【００１７】
第２の態様の一実施形態において、低ヘイズのポリイミドフィルムは、デバイス基板、カラーフィルターシートのための基板、カバーシート及びタッチセンサーパネルからなる群から選択されるデバイス構成要素において使用される。特定の実施形態において、カバーシートは、ハードコート層、反射防止層、又はハードコート層と反射防止層の両方を更に含む。
【００１８】
多くの態様及び実施形態が上に記載されてきたが、例示的であるにすぎず、限定的ではない。本明細書を読んだ後、当業者は、他の態様及び実施形態が本発明の範囲から逸脱することなく可能であることを十分に理解する。本発明の他の特徴及び利点は、以下の詳細な説明及び特許請求の範囲から明らかであろう。
【００１９】
文脈に応じて、本明細書で用いられるような「ジアミン」は、（ｉ）未反応形態（すなわちジアミンモノマー）；（ｉｉ）部分的に反応した形態（すなわちジアミンモノマーに由来するか若しくはさもなければそれに起因するオリゴマー若しくは他のポリイミド前駆体の１つ若しくは複数の部分）、又は（ｉｉｉ）完全に反応した形態（ジアミンモノマーに由来するか若しくはさもなければそれに起因するポリイミドの１つ若しくは複数の部分）を意味することを意図する。ジアミンは、本発明の実施において選択される特定の実施形態に応じて、１つ以上の部分で官能化することができる。
【００２０】
実際に、用語「ジアミン」は、ジアミン成分中のアミン部分の数に関して限定的である（又は文字通り解釈される）ことを意図しない。例えば、上記の（ｉｉ）及び（ｉｉｉ）は、２、１又はゼロのアミン部分を有し得るポリマー材料を含む。代わりに、ジアミンは、（二酸無水物と反応してポリマー鎖を増加させるモノマーの末端でのアミン部分に加えて）追加のアミン部分で官能化され得る。そのような追加のアミン部分は、ポリマーを架橋するか又は他の官能性をポリマーに提供するために使用することができるであろう。
【００２１】
同様に、本明細書において用いられるような用語「二酸無水物（ｄｉａｎｈｙｄｒｉｄｅ）」は、ジアミンと反応する（ジアミンを優遇する）成分及び組み合わせて反応して中間体ポリアミック酸（それは、次に、ポリイミドに硬化させることができる）を形成し得る成分を意味することを意図する。文脈に応じて、本明細書において用いられるような「酸無水物（ａｎｈｙｄｒｉｄｅ）」は、酸無水物部分自体のみならず、（ｉ）カルボン酸基の対（それは、脱水若しくは同様のタイプの反応によって酸無水物に変換することができる）；又は（ｉｉ）酸無水物官能性への変換が可能である酸ハロゲン化物（例えば、塩化物）エステル官能性（若しくは現在公知の若しくは将来開発される任意の他の官能性）など、酸無水物部分の前駆体も意味することができる。
【００２２】
文脈に応じて、「二酸無水物」は、（ｉ）未反応形態（すなわち前の上記段落において考察されたような、酸無水物官能性が真の酸無水物形態にあろうと、前駆体酸無水物形態にあろうと、二酸無水物モノマー）；（ｉｉ）部分的に反応した形態（すなわち二酸無水物モノマーから反応したか若しくはさもなければそれに起因するオリゴマー又は他の部分的に反応したか若しくは前駆体ポリイミド組成物の１つ若しくは複数の部分）、又は（ｉｉｉ）完全に反応した形態（二酸無水物モノマーに由来するか若しくはさもなければそれに起因するポリイミドの１つ若しくは複数の部分）を意味することができる。
【００２３】
二酸無水物は、本発明の実施において選択される特定の実施形態に応じて、１つ以上の部分で官能化することができる。実際に、用語「二酸無水物」は、二酸無水物成分中の無水物部分の数に関して限定的である（又は文字通り解釈される）ことを意図しない。例えば、（上記段落における）（ｉ）、（ｉｉ）及び（ｉｉｉ）は、酸無水物が前駆体状態にあるか又は反応した状態にあるかに応じて、２、１又はゼロの酸無水物部分を有し得る有機物質を含む。代わりに、二酸無水物成分は、（ジアミンと反応してポリイミドを提供する酸無水物部分に加えて）追加の酸無水物タイプ部分で官能化され得る。そのような追加の酸無水物部分は、ポリマーを架橋するか又は他の官能性をポリマーに提供するために使用することができるであろう。
【００２４】
低ヘイズのポリイミドフィルムを調製するために多数のポリイミド製造プロセスのいずれか１つが用いられ得る。本発明の実施において有用な全ての可能なポリイミド製造プロセスを考察又は記載することは、不可能であろう。本発明のモノマー系は、様々な製造プロセスにおいて上記の有利な特性を提供し得ることが十分に理解されるべきである。本発明の組成物は、本明細書に記載されているように製造することができ、任意の従来の又は非従来的なポリイミド製造技術を用いて、当業者の多くの（おそらく無数の）方法のいずれか１つで容易に製造することができる。
【００２５】
本明細書に記載されるものと類似の又は均等な方法及び材料を本発明の実施又は試験において使用することができるが、好適な方法及び材料は、本明細書に記載されている。
【００２６】
量、濃度又は他の値若しくはパラメーターが、範囲、好ましい範囲又は上方の好ましい値及び下方の好ましい値の一覧のいずれかとして示される場合、これは、範囲が個別に開示されているかどうかに関わらず、任意の上方の範囲限界又は好ましい値と、任意の下方の範囲限界又は好ましい値との任意の対から形成される全ての範囲を具体的に開示していると理解されるべきである。ある範囲の数値が本明細書において列挙される場合、特に明記しない限り、その範囲は、その終点並びにその範囲内の全ての整数及び分数を包含することを意図する。本発明の範囲は、範囲を明確にする場合に列挙された具体的な値に限定されることを意図されない。
【００２７】
特定のポリマーの記載において、それらを製造するために使用されるモノマー又はそれらを製造するために使用されるモノマーの量により、本出願人らがポリマーに言及していることが理解されるべきである。そのような記載は、最終ポリマーを記述するために用いられる特定の命名法を含まなくてもよいか又はプロダクトバイプロセス専門用語を含有しなくてもよいが、モノマー及び量へのいかなるそのような言及も、ポリマーがそれらのモノマー又はその量のモノマーから製造されること並びに対応するポリマー及びそれらの組成を意味すると解釈されるべきである。
【００２８】
本明細書における材料、方法及び実施例は、例示的であるにすぎず、具体的に述べられる場合を除き、限定的であることを意図しない。本明細書で用いられる場合、用語「含む」、「含んでいる」、「包含する」、「包含している」、「有する」、「有している」又はそれらのいかなる他の変形も、非排他的な包含を網羅することを意図する。例えば、要素の一覧を含む方法、プロセス、物品又は装置は、それらの要素のみに必ずしも限定されず、明確に列挙されていないか、又はこのような方法、プロセス、物品若しくは装置に固有の他の要素を包含し得る。更に、明確にそれとは反対を述べられない限り、「又は」は、包括的な又はを意味し、排他的な又はを意味しない。例えば、条件Ａ又はＢは、下記のいずれか１つによって満たされる：Ａが真であり（又は存在し）且つＢが偽である（又は存在しない）、Ａが偽であり（又は存在せず）且つＢが真である（又は存在する）、並びにＡ及びＢが両方とも真である（又は存在する）。
【００２９】
また、「１つの（ａ）」又は「１つの（ａｎ）」の使用は、本発明の要素及び成分を記載するために用いられる。これは、便宜上及び本発明の一般的な意味を示すために行われるにすぎない。この記載は、１つ又は少なくとも１つを含むように読まれるべきであり、単数形は、そうではないことを意味していることが明らかでない限り、複数形も包含する。
【００３０】
有機溶媒
本発明のポリイミドの合成のための有用な有機溶媒は、好ましくは、ポリイミド前駆体物質を溶解させることができる。そのような溶媒は、適度な（すなわちより便利な及びあまりコストがかからない）温度でポリマーを乾燥させることができるように、２２５℃未満などの比較的低い沸点を有するべきでもある。２１０、２０５、２００、１９５、１９０又は１８０℃未満の沸点が好ましい。
【００３１】
本発明の溶媒は、単独で又は他の溶媒（すなわち共溶媒）と組み合わせて使用され得る。有用な有機溶媒としては、Ｎ−メチルピロリドン（ＮＭＰ）、ジメチルアセトアミド（ＤＭＡｃ）、Ｎ，Ｎ’−ジメチルホルムアミド（ＤＭＦ）、ジメチルスルホキシド（ＤＭＳＯ）、テトラメチル尿素（ＴＭＵ）、ジエチレングリコールジエチルエーテル、１，２−ジメトキシエタン（モノグリム）、ジエチレングリコールジメチルエーテル（ジグリム）、１，２−ビス（２−メトキシエトキシ）エタン（トリグリム）、ビス［２−（２−メトキシエトキシ）エチル）］エーテル（テトラグリム）、ガンマ−ブチロラクトン及びビス（２−メトキシエチル）エーテル、テトラヒドロフランが挙げられる。一実施形態において、好ましい溶媒としては、Ｎ−メチルピロリドン（ＮＭＰ）及びジメチルアセトアミド（ＤＭＡｃ）が挙げられる。
【００３２】
共溶媒は、一般に、全溶媒の約５〜５０重量パーセントで使用することができ、有用なそのような共溶媒としては、キシレン、トルエン、ベンゼン、「セロソルブ」（グリコールエチルエーテル）及び「セロソルブアセテート」（ヒドロキシエチルアセテートグリコールモノアセテート）が挙げられる。
【００３３】
ジアミン
一実施形態において、ｐ−フェニレンジアミン（ＰＰＤ）、ｍ−フェニレンジアミン（ＭＰＤ）、２，５−ジメチル−１，４−ジアミノベンゼン、２，５−ジメチル−１，４−フェニレンジアミン（ＤＰＸ）、２，２−ビス−（４−アミノフェニル）プロパン、１，４−ナフタレンジアミン、１，５−ナフタレンジアミン、４，４’−ジアミノビフェニル、４，４’−ジアミノターフェニル、４，４’−ジアミノベンズアニリド、４，４’−ジアミノフェニルベンゾエート、４，４’−ジアミノベンゾフェノン、４，４’−ジアミノジフェニルメタン（ＭＤＡ）、４，４’−ジアミノジフェニルスルフィド、４，４’−ジアミノジフェニルスルホン、３，３’−ジアミノジフェニルスルホン、ビス−（４−（４−アミノフェノキシ）フェニルスルホン（ＢＡＰＳ）、４，４’−ビス−（アミノフェノキシ）ビフェニル（ＢＡＰＢ）、４，４’−ジアミノジフェニルエーテル（ＯＤＡ）、３，４’−ジアミノジフェニルエーテル、４，４’−ジアミノベンゾフェノン、４，４’−イソプロピリデンジアニリン、２，２’−ビス−（３−アミノフェニル）プロパン、Ｎ，Ｎ−ビス−（４−アミノフェニル）−ｎ−ブチルアミン、Ｎ，Ｎ−ビス−（４−アミノフェニル）メチルアミン、１，５−ジアミノナフタレン、３，３’−ジメチル−４，４’−ジアミノビフェニル、ｍ−アミノベンゾイル−ｐ−アミノアニリド、４−アミノフェニル−３−アミノベンゾエート、Ｎ，Ｎ−ビス−（４−アミノフェニル）アニリン、２，４−ジアミノトルエン、２，５−ジアミノトルエン、２，６−ジアミノトルエン、２，４−ジアミン−５−クロロトルエン、２，４−ジアミン−６−クロロトルエン、２，４−ビス−（ベータ−アミノ−ｔ−ブチル）トルエン、ビス−（ｐ−ベータ−アミノ−ｔ−ブチルフェニル）エーテル、ｐ−ビス−２−（２−メチル−４−アミノペンチル）ベンゼン、ｍ−キシリレンジアミン及びｐ−キシリレンジアミンなどの任意の数の好適なジアミンを、低ヘイズのポリイミドフィルムを形成するのに使用することができる。
【００３４】
他の有用なジアミンとしては、１，２−ビス−（４−アミノフェノキシ）ベンゼン、１，３−ビス−（４−アミノフェノキシ）ベンゼン、１，２−ビス−（３−アミノフェノキシ）ベンゼン、１，３−ビス−（３−アミノフェノキシ）ベンゼン、１−（４−アミノフェノキシ）−３−（３−アミノフェノキシ）ベンゼン、１，４−ビス−（４−アミノフェノキシ）ベンゼン、１，４−ビス−（３−アミノフェノキシ）ベンゼン、１−（４−アミノフェノキシ）−４−（３−アミノフェノキシ）ベンゼン、２，２−ビス−（４−［４−アミノフェノキシ］フェニル）プロパン（ＢＡＰＰ）、２，２’−ビス−（４−フェノキシアニリン）イソプロピリデン、２，４，６−トリメチル−１，３−ジアミノベンゼン、２，４，６−トリメチル−１，３−ジアミノベンゼンが挙げられる。
【００３５】
一実施形態において、低ヘイズのポリイミドフィルムを形成するための好適なジアミンとしては、２，２’−ビス（トリフルオロメチル）ベンジジン（ＴＦＭＢ）、トリフルオロメチル−２，４−ジアミノベンゼン、トリフルオロメチル−３，５−ジアミノベンゼン、２，２’−ビス−（４−アミノフェニル）−ヘキサフルオロプロパン、４，４’−ジアミノ−２，２’−トリフルオロメチルジフェニルオキシド、３，３’−ジアミノ−５，５’−トリフルオロメチルジフェニルオキシド、９．９’−ビス（４−アミノフェニル）フルオレン、４，４’−トリフルオロメチル−２，２’−ジアミノビフェニル、４，４’−オキシ−ビス−［２−トリフルオロメチル）ベンゼンアミン］（１，２，４−ＯＢＡＢＴＦ）、４，４’−オキシ−ビス−［３−トリフルオロメチル）ベンゼンアミン］、４，４’−チオ−ビス−［（２−トリフルオロメチル）ベンゼン−アミン］、４，４’−チオビス［（３−トリフルオロメチル）ベンゼンアミン］、４，４’−スルホキシル−ビス−［（２−トリフルオロメチル）ベンゼンアミン、４，４’−スルホキシル−ビス−［（３−トリフルオロメチル）ベンゼンアミン］、４，４’−ケト−ビス−［（２−トリフルオロメチル）ベンゼンアミン］、１，１−ビス［４’−（４”−アミノ−２”−トリフルオロメチルフェノキシ）フェニル］シクロペンタン、１，１−ビス［４’−（４“−アミノ−２“−トリフルオロメチルフェノキシ）フェニル］シクロヘキサン、２−トリフルオロメチル−４，４’−ジアミノジフェニルエーテル；１，４−（２’−トリフルオロメチル−４’，４”−ジアミノジフェノキシ）−ベンゼン、１，４−ビス（４’−アミノフェノキシ）−２−［（３’，５’−ジトリフルオロメチル）フェニル］ベンゼン、１，４−ビス［２’−シアノ−３’（”４−アミノフェノキシ）フェノキシ］−２−［（３’，５’−ジトリフルオロメチル）フェニル］ベンゼン（６ＦＣ−ジアミン）、３，５−ジアミノ−４−メチル−２’，３’，５’，６’−テトラフルオロ−４’−トリフルオロメチルジフェニルオキシド、２，２−ビス［４’（４”−アミノフェノキシ）フェニル］フタレイン−３’，５’−ビス（トリフルオロメチル）アニリド（６ＦＡＤＡＰ）及び３，３’，５，５’−テトラフルオロ−４，４’−ジアミノ−ジフェニルメタン（ＴＦＤＡＭ）などのフッ素化ジアミンを挙げることができる。特定の実施形態において、フッ素化ジアミンは、２，２’−ビス（トリフルオロメチル）ベンジジン（ＴＦＭＢ）である。
【００３６】
二酸無水物
一実施形態において、任意の数の好適な二酸無水物を、低ヘイズのポリイミドフィルムを形成するのに使用することができる。二酸無水物は、それらのテトラ酸形態において（又はテトラ酸のモノ、ジ、トリ若しくはテトラエステルとして）又はそれらのジエステル酸ハロゲン化物（塩化物）として使用することができる。しかしながら、いくつかの実施形態において、二酸無水物形態は、それが一般に酸又はエステルよりも反応性が高いために好ましいものであり得る。
【００３７】
好適な二酸無水物の例としては、３，３’，４，４’−ビフェニルテトラカルボン酸二無水物（ＢＰＤＡ）、１，２，５，６−ナフタレンテトラカルボン酸二無水物、１，４，５，８−ナフタレンテトラカルボン酸二無水物、２，３，６，７−ナフタレンテトラカルボン酸二無水物、２−（３’，４’−ジカルボキシフェニル）５，６−ジカルボキシベンズイミダゾール二酸無水物、２−（３’，４’−ジカルボキシフェニル）５，６−ジカルボキシベンゾオキサゾール二酸無水物、２−（３’，４’−ジカルボキシフェニル）５，６−ジカルボキシベンゾチアゾール二酸無水物、２，２’，３，３’−ベンゾフェノンテトラカルボン酸二無水物、２，３，３’，４’−ベンゾフェノンテトラカルボン酸二無水物、３，３’，４，４’−ベンゾフェノンテトラカルボン酸二無水物（ＢＴＤＡ）、２，２’，３，３’−ビフェニルテトラカルボン酸二無水物、２，３，３’，４’−ビフェニルテトラカルボン酸二無水物、ビシクロ−［２，２，２］−オクテン−（７）−２，３，５，６−テトラカルボン酸−２，３，５，６−二無水物、４，４’−チオ−ジフタル酸無水物、ビス（３，４−ジカルボキシフェニル）スルホン二酸無水物、ビス（３，４−ジカルボキシフェニル）スルホキシド二酸無水物（ＤＳＤＡ）、ビス（３，４−ジカルボキシフェニルオキサジアゾール−１，３，４）ｐ−フェニレン二酸無水物、ビス（３，４−ジカルボキシフェニル）２，５−オキサジアゾール１，３，４−二酸無水物、ビス２，５−（３’，４’−ジカルボキシジフェニルエーテル）１，３，４−オキサジアゾール二酸無水物、４，４’−オキシジフタル酸無水物（ＯＤＰＡ）、ビス（３，４−ジカルボキシフェニル）チオエーテル二酸無水物、ビスフェノールＡ二酸無水物（ＢＰＡＤＡ）、ビスフェノールＳ二酸無水物、ビス−１，３−イソベンゾフランジオン、１，４−ビス（４，４’−オキシフタル酸無水物）ベンゼン、ビス（３，４−ジカルボキシフェニル）メタン二酸無水物、シクロペンタジエニルテトラカルボン酸二無水物、シクロペンタンテトラカルボン酸二無水物、エチレンテトラカルボン酸二無水物、ペリレン３，４，９，１０−テトラカルボン酸二無水物、ピロメリット酸二無水物（ＰＭＤＡ）、テトラヒドロフランテトラカルボン酸二無水物、１，３−ビス−（４，４’−オキシジフタル酸無水物）ベンゼン、２，２−ビス（３，４−ジカルボキシフェニル）プロパン二酸無水物、２，６−ジクロロナフタレン−１，４，５，８−テトラカルボン酸二無水物、２，７−ジクロロナフタレン−１，４，５，８−テトラカルボン酸二無水物、２，３，６，７−テトラクロロナフタレン−１，４，５，８−テトラカルボン酸二無水物、フェナントレン−１，８，９，１０−テトラカルボン酸二無水物、ピラジン−２，３，５，６−テトラカルボン酸二無水物、ベンゼン−１，２，３，４−テトラカルボン酸二無水物、チオフェン−２，３，４，５−テトラカルボン酸二無水物及びシクロブタン二酸無水物（ＣＢＤＡ）が挙げられる。
【００３８】
一実施形態において、低ヘイズのポリイミドフィルムを形成するための好適な二酸無水物としては、４，４’−（ヘキサフルオロイソプロピリデン）ジフタル酸無水物（６ＦＤＡ）及び５，５−［２，２，２］−トリフルオロ−１−（トリフルオロメチル）エチリデンなどのフッ素化二酸無水物を挙げることができる。特定の実施形態において、フッ素化二酸無水物は、４，４’−（ヘキサフルオロイソプロピリデン）ジフタル酸無水物（６ＦＤＡ）である。
【００３９】
色調整化合物
一実施形態において、本発明による色調整化合物は、ペリレン、ジオキサジン、トリアリールメタン、アントラセン及びそれらの混合物であり得る。一実施形態において、ジオキサジンであり得る色調整化合物は、カルバゾールジオキサジンである。ペリレン、カルバゾールジオキサジン、ジオキサジン、トリアリールメタン及びアントラセン系統におけるこれらの色調整化合物は、およそ５７０〜５９０ｎｍの黄色波長範囲を含むおよそ５３０ｎｍ〜６４０ｎｍの光を吸収する（すなわちおよそ５３０ｎｍ〜６４０ｎｍに少なくとも１つの吸収を有する）ことによってポリイミドの青色−バイオレット吸収を相殺することができる。意外にも、これらの色調整化合物は、ポリアミック酸及びポリアミックフィルムをポリイミドフィルムに変換するために使用される空気又は不活性雰囲気中での比較的高い温度処理（典型的には３００℃超）に相溶性がある。それらは、意外にも、イミド形成中に閉環のために水を脱離するイミド化プロセス後に有効なままであるのに十分に加水分解に安定でもある。比較して、５３０ｎｍ〜６４０ｎｍに所望の青色−バイオレット吸収を有する他の熱的に安定な化合物は、ポリイミドフィルムの黄色外観を正確に色相殺することができない。
【００４０】
一実施形態において、ペリレンである色調整化合物は、ピグメントバイオレット２９（ペリレンの誘導体、Ｃ24Ｈ10Ｎ2Ｏ4）であり得る。一実施形態において、ジオキサジンである色調整化合物は、ピグメントバイオレット２３（９，１９−ジクロロ−５，１５−ジエチル−５，１５−ジヒドロジインドロ［２，３−ｃ：２’，３’−ｎ］トリフェノジオキサジン、カルバゾールから誘導されるジオキサジンバイオレット化合物）又はピグメントバイオレット３７であり得る。一実施形態において、トリアリールメタンである色調整化合物は、ピグメントバイオレット４、ピグメントバイオレット２７又はメチルバイオレット１０Ｂ（クリスタルバイオレット若しくはヘキサメチルパラロサニリンクロリド）、メチルバイオレット２Ｂ（Ｎ−（４−（ビス（４（ジメチルアミノ）フェニル）メチレン）シクロヘキサ−２，５−ジエン−１−イリデン）メタナミニウムクロリド）若しくはメチルバイオレット６Ｂなどのメチルバイオレット化合物であり得る。一実施形態において、アントラセンである色調整化合物は、アントラキノン（１，４−ジアミノ−２，３−ジクロロアントラセン−９，１０−ジオン）であるソルベントバイオレット３１であり得る。一実施形態において、色調整化合物は、ピグメントバイオレット３１（ジクロロビオラントロン）であり得る。
【００４１】
一実施形態において、色調整化合物の組み合わせが使用され得る。例えば、２つの化合物の「複合カラー」がバイオレット領域にあるように、赤色化合物が青色化合物と組み合わされ得る。当業者は、任意の数の色調整化合物を組み合わせて所望のスペクトル特性を達成し得ること及び化合物の全てがポリイミドフィルムの加工温度で熱的に安定である必要があることを十分に理解するであろう。
【００４２】
光を吸収する色調整化合物の能力は、色調整化合物の化学によってのみならず、粒径及びモルフォロジーなど、それらの物理的特性によっても影響を及ぼされ得る。当業者は、色調整化合物の物理的特性の修正が低ヘイズのポリイミドフィルムの所望の特性を達成するために必要とされ得ることを十分に理解するであろう。
【００４３】
一実施形態において、同じ二酸無水物及びジアミン組成であるが、色調整化合物を含まない低ヘイズのポリイミドフィルムと比較される場合、０．２超のａ＊の変化の絶対値｜Δａ＊｜でゼロにより近いａ＊及びゼロから最大で０．２更に離れているｂ＊、又は０．２超のｂ＊の変化の絶対値｜Δｂ＊｜でゼロにより近いｂ＊及びゼロから最大で０．２更に離れているａ＊を有するフィルムを製造するために色調整化合物を使用することができる。換言すれば、色座標の少なくとも１つは、よりニュートラルな色（ゼロの方）にシフトしており、ａ＊又はｂ＊の変化の絶対値は、０．２超である。例えば、低ヘイズのポリイミドフィルムは、色調整化合物なしで−１のａ＊を有し得、色調整化合物を添加した後に−０．８超のａ＊を有するか、又は低ヘイズのポリイミドフィルムは、色調整化合物なしで−１．５のｂ＊を有し得、色調整化合物を添加した後に１．３未満のｂ＊を有する。
【００４４】
一実施形態において、低ヘイズのポリイミドフィルム中の色調整化合物の量は、５〜５００ｐｐｍ、又は１０〜３００ｐｐｍ、又は２０〜２００ｐｐｍの範囲である。
【００４５】
低ヘイズのポリイミドフィルム
本発明による低ヘイズのポリイミドフィルム層は、ジアミン及び二酸無水物（モノマー又は他のポリイミド前駆体形態）を一緒に溶媒と組み合わせてポリアミック酸（ポリアミド酸とも呼ばれる）溶液を形成することによって製造することができる。二酸無水物及びジアミンは、約０．９０〜１．１０のモル比で組み合わせることができる。それらから形成されるポリアミック酸の分子量は、二酸無水物とジアミンとのモル比を調整することによって調節することができる。ヘイズは、ＡＳＴＭ１００３によって記載されている、平均して２．５度超だけ入射ビームから外れる光の量を測定する方法を用いて前方散乱光を集めることによって透過率で定義される。一実施形態において、低ヘイズのポリイミドフィルムは、４％未満、又は２％未満、又は１％未満のヘイズを有する。
【００４６】
一実施形態において、ポリアミック酸キャスティング溶液は、ポリアミック酸溶液に由来する。ポリアミック酸キャスティング溶液は、好ましくは、ポリアミック酸溶液を含み、任意選択的に、（ｉ）脂肪族酸無水物（無水酢酸など）及び／又は芳香族酸無水物などの１種以上の脱水剤、並びに（ｉｉ）脂肪族第三級アミン（トリエチルアミンなど）、芳香族第三級アミン（ジメチルアニリンなど）及びヘテロ環式第三級アミン（ピリジン、ピコリン、イソキノリンなど）などの１種以上の触媒のような変換化学物質と組み合わせることができる。酸無水物脱水物質は、多くの場合、ポリアミック酸中のアミド酸基の量と比べてモル過剰で使用される。使用される無水酢酸の量は、典型的には、ポリアミック酸の１当量（繰り返し単位）当たり約２．０〜４．０モルである。一般に、匹敵する量の第三級アミン触媒が使用される。
【００４７】
一実施形態において、ポリアミック酸溶液及び／又はポリアミック酸キャスティング溶液は、約５．０又は１０重量％〜約１５、２０、２５、３０、３５及び４０重量％の濃度で有機溶媒に溶解される。
【００４８】
一実施形態において、色調整化合物は、ポリアミック酸と相溶性があり、且つポリイミドの高温加工に耐えることができる可溶性又は良分散性の（有効径が主にサブ１０００ｎｍ又は主にサブ５００ｎｍである）有機化合物である。
【００４９】
ポリアミック酸（及びキャスティング溶液）は、加工助剤（例えば、オリゴマー）、酸化防止剤、光安定剤、難燃性添加剤、帯電防止剤、熱安定剤、紫外線吸収剤、無機充填材又は様々な強化剤などの多数の添加剤のいずれか１つを更に含むことができる。これらの無機充填材としては、金属酸化物、無機窒化物及び金属炭化物のような、熱伝導性充填材、並びに金属、黒鉛炭素及び炭素繊維のような導電性充填材、並びに導電性ポリマーが挙げられる。一般的な無機充填材は、アルミナ、シリカ、炭化ケイ素、ダイヤモンド、粘土、窒化ホウ素、窒化アルミニウム、二酸化チタン、リン酸二カルシウム及びヒュームド金属酸化物である。一般的な有機充填材としては、ポリアニリン、ポリチオフェン、ポリピロール、ポリフェニレンビニレン、ポリジアルキルフルオレン、カーボンブラック、黒鉛、多層及び単層カーボンナノチューブ並びに炭素ナノ繊維が挙げられる。
【００５０】
溶媒和混合物（ポリアミック酸キャスティング溶液）を次にエンドレスベルト又は回転ドラムなどの支持体上にキャスト又は塗布してフィルムを得ることができる。次に、溶媒含有フィルムを変換化学反応剤（化学硬化）と一緒に適切な温度で加熱する（熱硬化させる）ことにより、自立フィルムに変換することができる。次に、フィルムを支持体から分離し、熱硬化及び化学硬化を継続しながら、幅出しなどによって配向させてポリイミドフィルムを提供することができる。
【００５１】
本発明に従って低ヘイズのポリイミドフィルムを製造するための有用な方法は、米国特許第５，１６６，３０８号明細書及び米国特許第５，２９８，３３１号明細書に見出すことができ、これらは、本明細書での全ての教示のために本明細書に参照によりに援用される。以下のような多数の変形形態も可能である：
（ａ）ジアミン成分及び二酸無水物成分が事前に一緒に混合され、次に混合物が撹拌しながら溶媒に少しずつ添加される、方法。
（ｂ）溶媒がジアミン成分と二酸無水物成分との撹拌混合物に添加される、方法。（上記の（ａ）とは反対に）
（ｃ）ジアミンが溶媒に独占的に溶解され、次に二酸無水物が、反応速度の制御を可能にするような比率でそれに添加される、方法。
（ｄ）二酸無水物成分が溶媒に独占的に溶解され、次にアミン成分が、反応速度の制御を可能にするような比率でそれに添加される、方法。
（ｅ）ジアミン成分及び二酸無水物成分が溶媒に別々に溶解され、次にこれらの溶液が反応器中で混合される、方法。
（ｆ）アミン成分が過剰であるポリアミック酸及び二酸無水物成分が過剰である別のポリアミック酸が事前に形成され、次に特にノンランダムコポリマー又はブロックコポリマーをもたらすような方法で反応装置中において互いに反応される、方法。
（ｇ）アミン成分及び二酸無水物成分の特定部分が最初に反応され、次に残りのジアミン成分が反応されるか又はその逆である、方法。
（ｈ）変換化学物質がポリアミック酸と混合されてポリアミック酸キャスティング溶液を形成し、次にキャストされてゲルフィルムを形成する、方法。
（ｉ）成分が部分的に又は全体として任意の順番で溶媒の一部又は全部のいずれかに添加され、また任意の成分の一部又は全てが溶媒の一部又は全て中の溶液として添加され得る、方法。
（ｊ）二酸無水物成分の１つをジアミン成分の１つと最初に反応させて第１のポリアミック酸をもたらす方法。次に、他の二酸無水物成分を他のアミン成分と反応させて第２のポリアミック酸をもたらす。次に、フィルム形成前に多数の方法のいずれか１つでアミド酸を組み合わせる。
【００５２】
一実施形態において、ポリイミドがＤＭＡｃ又はＮＭＰなどの非プロトン性溶媒に可溶である場合、ポリイミドは、任意選択的に、より高い温度（５０℃超）において触媒を添加して、溶液中で形成することができる。ろ過後、ポリイミド粉末を溶媒に再溶解することができる。ポリイミド溶液を次に支持体（例えば、移動ベルト又は固定支持体）上にキャストし、合体させてポリイミドフィルムをもたらすことができる。
【００５３】
ポリマーフィルムの厚さは、フィルムの意図される目的又は最終用途仕様に応じて調整され得る。一実施形態において、低ヘイズのポリイミドフィルムは、１〜１５０μｍ、又は５〜１２５μｍ、又は１０〜７５μｍ、又は２０〜５０μｍの範囲の全厚さを有する。
【００５４】
一実施形態において、ポリアミック酸を溶液キャストすることができる。キャスト溶液は、ポリイミドに後に硬化する未硬化ポリアミック酸フィルムを形成する。一実施形態において、ポリイミドフィルムは、スロットダイから移動ステンレス鋼ベルト上にキャストすることによって調製される。一実施形態において、ベルトは、次に、対流オーブンを通過して溶媒を蒸発させ、ポリマーを部分的にイミド化させて「グリーン」フィルムをもたらす。グリーンフィルムをキャスティングベルトから剥ぎ取り、巻き取ることができる。グリーンフィルムは、次に、テンターオーブンを通過して完全硬化ポリイミドフィルムをもたらすことができる。いくつかの実施形態において、テンタリング中、収縮は、端縁に沿ってフィルムを束縛すること（すなわちクリップ又はピンを使用すること）によって最小限にすることができる。
【００５５】
用語「ゲルフィルム」は、ポリアミック酸がゲル膨張状態又はゴム状状態にあるような程度まで揮発性物質、主として溶媒に満ちており、且つ化学変換プロセスにおいて形成され得るポリアミック酸シートを指す。揮発性物質含有量は、ゲルフィルムの通常７０〜９０重量％の範囲であり、ポリマー含有量は、通常、１０〜３０重量％の範囲である。最終フィルムは、ゲルフィルム段階で「自立性」になる。それがその上にキャストされた支持体からそれを剥ぎ取り、最終硬化温度まで加熱することができる。ゲルフィルムは、一般に、１０：９０〜５０：５０、ほとんどの場合に３０：７０のアミド酸対イミド比を有する。
【００５６】
ゲルフィルム構造は、米国特許第３，４１０，８２６号明細書に記載されている方法によって調製することができる。この特許は、低温でのポリアミック酸溶液への低級脂肪酸無水物及び第三級アミンなどの化学変換剤及び触媒の混合を開示している。これに、キャスティングドラム上にフィルム形態でポリアミック酸溶液をキャストする工程が続く。フィルムは、キャストフィルムをポリアミック酸／ポリイミドゲルフィルムに変えるため、変換剤及び触媒を活性化するためにキャスティング後に例えば１００℃で穏やかに加熱される。
【００５７】
別のタイプのポリイミドベースフィルムは、部分的にポリアミック酸及び部分的にポリイミドであり、且つ熱変換プロセスにおいて形成され得る「グリーンフィルム」である。グリーンフィルムは、一般に、約５０〜７５重量％のポリマーと２５〜５０重量％の溶媒とを含有する。一般に、それは、実質的に自立するほど十分に強いものであるべきである。グリーンフィルムは、キャスティングドラム又はベルトなどの好適な支持体上にフィルム形態でポリアミック酸溶液をキャストすること及び１５０℃以下で穏やかに加熱することにより溶媒を除去することによって調製することができる。ポリマー中の低い割合のアミド酸単位は、イミド単位に変換され得る。
【００５８】
用途
一実施形態において、低ヘイズのポリイミドフィルムは、有機電子デバイスにおいてなどの電子デバイス用途において使用することができる。１つ以上の低ヘイズのポリイミド層を有することから恩恵を受け得る有機電子デバイスとしては、（１）電気エネルギーを放射に変換するデバイス（例えば、発光ダイオード、発光ダイオードディスプレイ、照明デバイス、照明器具又はダイオードレーザー）、（２）エレクトロニクスプロセスによって信号を検出するデバイス（例えば、光検出器、光伝導セル、フォトレジスター、フォトスイッチ、フォトトランジスター、光電管、赤外検出器、バイオセンサー）、（３）放射を電気エネルギーに変換するデバイス（例えば、光起電デバイス又は太陽電池）、（４）１つの波長の光をより長い波長の光に変換するデバイス（例えば、ダウンコンバートリン光体デバイス）；及び（５）１つ以上の有機半導体層を含む１つ以上の電子構成部品を含むデバイス（例えば、トランジスター又はダイオード）が挙げられるが、それらに限定されない。低ヘイズのポリイミドフィルムのための他の用途としては、記憶保存デバイス、帯電防止フィルム、バイオセンサー、エレクトロクロミック素子、固体電解質キャパシター、再充電可能バッテリーなどのエネルギー貯蔵デバイス及び電磁遮蔽用途を挙げることができる。
【００５９】
一実施形態において、低ヘイズのポリイミドフィルムは、フレキシブルディスプレイデバイスを形成するために、有機電子デバイスなどの電子デバイスにおいて、ガラスの柔軟性のある代替品としての役割を果たすことができる。有機電子デバイスに存在してもしなくてもよい層としては、カラーフィルター、タッチセンサーパネル及び／又はカバーシート（カバーレンズ又はカバーフィルムとしても知られる）が挙げられる。これらの層の１つ以上は、これらの層内に使用される基板又はデバイスの他の部品に加えて、本明細書に開示される低ヘイズのポリイミドフィルムから製造され得る。特定の実施形態において、低ヘイズのポリイミドフィルムは、電子デバイスのためのカバーシートに及び電子デバイスに使用することができる。
【００６０】
一実施形態において、カバーシート（カバーレンズ又はカバーフィルム）は、ハードコート層、反射防止層、又はハードコート層と反射防止層の両方も含む。シロキサン若しくはアクリル層などのハードコート又はナノ粒子複合層は、カバーシートの表面硬度を高め、湾曲したディスプレイの側面にマッチする湾曲した保護フィルムの形成を可能にするために低ヘイズのポリイミドフィルムの表面上に使用され得る。カバーシートは、比較的高い、典型的にはポリイミドのＴgに近いか又はそれよりも高い温度で成形可能であり、且つ十分な硬度を維持しながら、比較的高い柔軟性（すなわち比較的小さい曲げ半径）及び比較的高い破断伸びを維持することができなければならない。
【００６１】
本発明の有利な特性は、本発明を例示するが、それを限定しない以下の実施例を参照することによって見ることができる。全ての部及び百分率は、特に明記しない限り、重量による。
【実施例】
【００６２】
試験方法
ポリイミドフィルム及び色調整化合物の熱安定性試験
硬化ポリイミドフィルム及び純粋な色調整化合物を熱安定性試験のために同じ加熱手順にかけた。
【００６３】
ポリイミドフィルムについて、１５ミルのクリアランス（約１ミルの硬化フィルムに対して）及び３０ミルのクリアランス（約２ミルの硬化フィルムに対して）のドクターブレードを使用してポリアミック酸混合物をガラス表面上にキャストした。フィルムを２０分間８０℃に加熱し、その後、ガラス表面から離昇し、３×８インチのピンフレーム上に取り付けた。純粋な色調整化合物について、およそ１００ｍｇの色調整化合物をガラスシンチレーションバイアルに入れた。取り付けられたフィルム及びガラスバイアルを炉（Ｔｈｅｒｍｏｌｙｎｅ（商標）Ｆ６０００箱形炉、Ｔｈｅｒｍｏ  Ｆｉｓｈｅｒ  Ｓｃｉｅｎｔｉｆｉｃ，Ｉｎｃ．，Ｗａｌｔｈａｍ，ＭＡ）に入れた。
【００６４】
両方の場合、炉を窒素でパージし、以下の温度プロトコル：
２５℃から４５℃まで（５℃／分）、４５℃で５分間保持；
４５℃から１５０℃まで（２０℃／分）、１５０℃で１０分間保持；
１５０℃から２５０℃まで（２０℃／分）、２５０℃で１０分間保持；
２５０℃から３５０℃まで（２０℃／分）、３５０℃で５分間保持
に従って加熱した。シンチレーションバイアルを５分間３５０℃に加熱した後、オーブンから「ホットで」取り出し、空気中で放冷した。化合物安定性は、目視検査及びＵＶ−可視分光測定法によって測定した。実施例及び比較例の全てについてのフィルムは、３２０℃よりも高い温度に熱的に安定であった。
【００６５】
ＣＩＥ  Ｌ＊、ａ＊、ｂ＊色の測定
色測定は、ＣｏｌｏｒＱｕｅｓｔ（登録商標）ＸＥデュアルビーム分光光度計（Ｈｕｎｔｅｒ  Ａｓｓｏｃｉａｔｅｓ  Ｌａｂｏｒａｔｏｒｙ，Ｉｎｃ．，Ｒｅｓｔｏｎ，ＶＡ）を使用し、Ｄ６５照明及び１０°の観察者を用いて、３８０〜７８０ｎｍの波長範囲にわたって全透過モードで行った。
【００６６】
ＵＶ−可視分光測光法
色調整化合物を５±１ｍｇをＤＭＡｃ（Ａｌｆａ  Ａｅｓａｒ，ＣＡＳ−１２７−１９−５；ロットＫ０２Ｙ６６１）に溶解させることによってＵＶ−可視分析の準備をした。ＤＭＡｃへの原液の１：１０希釈液の２ｍｌを１０ｍｍのＱＳキュベットに等分し、ＵＶ−可視走査分光光度計（ＵＶ−１８００、島津製作所、日本）で分析した。分析は、２００〜９００ｎｍの波長の範囲のスペクトル走査モードで行った。
【００６７】
ヘイズ
ヘイズは、ＡＳＴＭ１００３によって記載される方法を用いて前方散乱光を集めることにより、ヘイズが透過率で測定される状態でＨａｚｅ−Ｇｕａｒｄ  Ｐｌｕｓ（ＢＹＫ−Ｇａｒｄｎｅｒ  ＧｍｂＨ，Ｇｅｒｍａｎｙ）を使用して測定した。パーセントヘイズは、平均して２．５度超だけ入射ビームから外れている光の量を測定することによって求めた。
【００６８】
比較例１
比較例１（ＣＥ１）について、ＢＰＤＡ  ０．６／６ＦＤＡ  ０．４／／ＴＦＭＢ  １．０（モル当量）のモノマー組成のポリアミック酸溶液を大きい回分反応器で製造した。窒素パージされる８０ガロン反応器中で１７，５００ｇのトリフルオロメチルベンジジン（ＴＦＭＢ、セイカグループ、和歌山精化工業株式会社、日本）及び１３６，８３０ｇのジメチルアセトアミド（ＤＭＡｃ）を撹拌し、かき混ぜた。９，４０６ｇのビフェニルテトラカルボン酸二無水物（ＢＰＤＡ、三菱化学株式会社、日本）及び９，４６８ｇの４，４’−（ヘキサフルオロイソプロピリデン）ジフタル酸無水物（６ＦＤＡ，Ｓｙｎａｓｉａ，Ｍｅｔｕｃｈｅｎ，ＮＪ）を６時間にわたって４つの別個のアリコートで添加した。反応混合物をこの手順中に約４０℃に維持した。１５．５２０ｇのＢＰＤＡ及び１５．６２２ｇの６ＦＤＡの３つの追加のアリコートをおよそ３時間の期間にわたって反応混合物に添加した。プレポリマーの粘度は、約１００ポアズであった。
【００６９】
窒素パージされる反応器中でＤＭＡｃ中の６重量％のピロメリット酸二無水物の混合物を使用してポリマーの一部を約１７００ポアズまで重合させた（「仕上げた」）。材料を４０℃で約２４時間にわたってＰＭＤＡ溶液で重合させた。
【００７０】
比較例２及び比較例３
比較例２及び３（ＣＥ２及びＣＥ３）について、ＢＰＤＡ  ０．６／６ＦＤＡ  ０．４／／ＴＦＭＢ  １．０（モル当量）のモノマー組成のポリアミック酸溶液を実験室規模調製で製造した。５００ミリリットルの窒素パージされる樹脂ケトルに６０．４７ｇのＴＦＭＢを３８１．７０ｇのＤＭＡｃ溶媒（ＨＰＬＣグレード，Ｈｏｎｅｙｗｅｌｌ，ＵＳＡ）に添加した。３３．００ｇの６ＦＤＡ及び３２．８６ｇのＢＰＤＡを３つの５分〜１０分間隔にわたって３つのアリコートで添加した。追加の９５．４２ｇのＤＭＡｃを添加した。これらの添加中に反応混合物を４０℃に保持した。ＤＭＡｃ中の６重量％のＰＭＤＡ溶液の小さい添加を使用して、ポリマーを約４００ポアズまで仕上げた。
【００７１】
遠心遊星ミキサー（ＴＨＩＮＫＹ  ＵＳＡ，Ｌａｇｕｎａ  Ｈｉｌｌｓ，ＣＡ）を使用してポリマーを脱気してプレポリマーからガスを２０００ｒｐｍで５分間、続いて２２００ｒｐｍで３０秒間排出した。ポリマーの更なる脱気が必要とされる場合、この手順を繰り返した。
【００７２】
比較例４
比較例４（ＣＥ４）について、６ＦＤＡ  １．０／／ＴＦＭＢ  １．０（モル当量）のモノマー組成のポリアミック酸溶液を実験室規模調製で製造した。窒素グローブボックス中でパージされる３００ｍｌのビーカーに１６．８７５ｇのＴＦＭＢ（セイカ、日本）を１６０．００ｇのＤＭＡｃ溶媒（ＨＰＬＣグレード，Ｈｏｎｅｙｗｅｌｌ，ＵＳＡ）に添加した。２３．１２５ｇの６ＦＤＡ（Ｓｙｎａｓｉａ、日本）を３０分間にわたってゆっくりとした添加で添加した。反応物を室温で一晩撹拌した。ＤＭＡｃ中の６重量％のＰＭＤＡ溶液の小さい添加を使用して、ポリマーを約２０００ポアズまで「仕上げた」。
【００７３】
遠心遊星ミキサーを使用してポリマーを脱気してプレポリマーからガスを２０００ｒｐｍで５分間、続いて２２００ｒｐｍで１０分間排出した。ポリマーの更なる脱気が必要とされる場合、この手順を繰り返した。
【００７４】
比較例５
比較例５（ＣＥ５）について、２０ｇのポリアミック酸を５０ｍｌの容器に最初に添加することによって色調整化合物スラリーを調製した。１００ｇのＤＭＡｃ及び０．０６ｇのピグメントバイオレット２９（Ｐａｌｉｏｇｅｎ（登録商標）Ｒｅｄ  Ｖｉｏｌｅｔ  Ｋ  ５４１１，ＢＡＳＦ  Ｃｏｒｐ．，Ｆｌｏｒｈａｍ  Ｐａｒｋ，ＮＪ）を次に容器に添加した。遠心遊星ミキサーを使用して２０００ｒｐｍで２分間混合物を混合して、色調整化合物とポリアミック酸及び溶媒との０．０５重量％スラリーをもたらした。
【００７５】
ポリマー／色調整化合物複合材料の調製について、ＣＥ２に記載されたような１００ｇのポリアミック酸を、上に記載された１ｇの色調整化合物スラリーと組み合わせた。遠心遊星ミキサーを使用して混合物を２０００ｒｐｍで２分間かき混ぜた。混合物を次に２２００ｒｐｍで１０分間混合してポリマー／色調整化合物複合材料を脱気した。硬化ポリマー中の色調整化合物の計算される最終ローディングは、２３．８ｐｐｍであった。
【００７６】
ステンレス鋼ドローダウンバーを使用してポリマーをキャストした。クリアランスを調整するためのテープ（Ｓｃｏｔｃｈ（登録商標）Ｆｉｌａｍｅｎｔ  ｔａｐｅ  ８９８，３Ｍ  Ｃｏ．，Ｓｔ．Ｐａｕｌ，ＭＮ）を使用してクリアランスを調整した。ポリマーをガラス表面上にキャストした。フィルムを１５分間８５℃に加熱し、その後、ガラス表面から離昇し、８×１０インチピンフレーム上に取り付けた。
【００７７】
取り付けられたフィルムを１５０℃での炉に入れ、３２０℃に急速に加熱し、次に３２０℃のオーブンから取り出し、空気中で放冷した。
【００７８】
ＣＥ５は、低ヘイズのポリイミドフィルムと色調整化合物との組み合わせについて、色調整化合物の使用がフィルムのＣＩＥ  Ｌ＊、ａ＊、ｂ＊色座標をわずかに改善するが、色調整化合物のローディングが所望の色ずれを提供するには低すぎることを実証する。
【００７９】
実施例１〜７
実施例１〜７（Ｅ１〜Ｅ７）について、ＣＥ５に記載されたのと同じ手順を用いたが、色調整化合物ローディングは、表２に示す通りであった。Ｅ１〜Ｅ７は、低ヘイズのポリイミドフィルムのＣＩＥ  Ｌ＊、ａ＊、ｂ＊色座標を、色調整化合物ローディングを調節することによって最適化できることを実証する。
【００８０】
実施例８
実施例８（Ｅ８）について、ＣＥ５に記載されたのと同じ手順を用いて、表２に示されるような色調整化合物ローディングで６ＦＤＡ  １．０／／ＴＦＭＢ  １．０（モル当量）のポリアミック酸組成物を製造した。
【００８１】
実施例９
実施例９（Ｅ９）について、Ｅ８に記載されたのと同じ手順を用いたが、色調整化合物ローディングは、表２に示す通りであった。Ｅ８及びＥ９は、ピグメントバイオレット２９（ＢＡＳＦ）を用いた６ＦＤＡ／／ＴＦＭＢフィルムについて、これらのローディングレベルで良好なフィルムを製造できることを実証する。
【００８２】
実施例１０〜１４及び比較例６
実施例１０〜１４（Ｅ１０〜Ｅ１４）及び比較例６（ＣＥ６）について、ピグメントバイオレット２３（Ｓｕｎ  Ｃｈｅｍｉｃａｌ  Ｃｏ．，Ｐａｒｓｉｐｐａｎｙ，ＮＪ）と共にＣＥ１のポリアミック酸を使用して、ＣＥ５に記載されたような手順を用いて、表２に示されるような色調整化合物ローディングを有するフィルムを調製した。Ｅ１０〜Ｅ１４及びＣＥ６は、色調整化合物ローディング及びフィルム厚さの両方を調節することにより、所望の色ずれをこのフィルム系において達成できることを実証する。
【００８３】
比較例７
比較例７（ＣＥ７）について、亜鉛フタロシアニン（０．００８４ｇ）を乾燥Ｎ，Ｎ−ジメチルアセトアミド（１６．７９１６ｇ）と組み合わせることによって亜鉛フタロシアニン（Ｓｉｇｍａ−Ａｌｄｒｉｃｈ，Ｍｉｌｗａｕｋｅｅ，ＷＩ）の０．０５重量％溶液を調製した。結果として生じた混合物を、色調整化合物が完全に溶解するまでロールミルにかけた。
【００８４】
ＣＥ３に記載されたポリアミック酸溶液（２６．１７６８ｇ、５．４９７１ｇ乾燥ポリマー）を０．０５重量％の亜鉛フタロシアニン溶液（１０．８４５０ｇ）と組み合わせることにより、１０００ｐｐｍの亜鉛フタロシアニンを含有するポリイミドフィルムを調製した。２分間２０００ｒｐｍで遠心遊星ミキサーを使用してポリマー／色調整化合物溶液を十分に混合した。混合物を次に１分間２２００ｒｐｍで混合してポリアミック酸混合物を脱気した。
【００８５】
１５ミルのクリアランス（約１ミルの硬化フィルムに対して）及び３０ミルのクリアランス（約２ミルの硬化フィルムに対して）のドクターブレードを使用してポリマーをガラス表面上にキャストした。フィルムを２０分間８０℃に加熱し、その後、ガラス表面から離昇し、３×８インチのピンフレーム上に取り付けた。
【００８６】
比較例８〜比較例１２
比較例８〜１２（ＣＥ８〜ＣＥ１２）について、ＣＥ７に記載されたのと同じ手順を用いたが、色調整化合物ローディングは、表２に示す通りであった。
【００８７】
比較例１３
比較例１３（ＣＥ１３）について、ＣＥ７に記載されたのと同じ手順を用いたが、ホウ素サブフタロシアニン化合物を使用した。ＣＥ３に記載されたポリアミック酸溶液（２４．８４２７ｇ、５．２１７０ｇ乾燥ポリマー）を０．０５重量％のホウ素サブフタロシアニンクロリド溶液（１．０４４７ｇ）と組み合わせることによってポリイミドフィルムを調製した。硬化ポリマー中の色調整化合物の計算されるローディングは、１００ｐｐｍであった。
【００８８】
比較例１４
比較例１４（ＣＥ１４）について、ＣＥ７に記載されたのと同じ手順を用いたが、キナクリドン化合物を使用した。ＣＥ３に記載されたポリアミック酸溶液（２５．６７９５ｇ、５．３９２７ｇ乾燥ポリマー）を０．０５重量％のキナクリドン溶液（１．０７８６ｇ）と組み合わせることによってポリイミドフィルムを調製した。硬化ポリマー中の色調整化合物の計算されるローディングは、１００ｐｐｍであった。
【００８９】
ＣＥ７〜ＣＥ１４は、可視スペクトルの上方範囲で強く吸収する化合物を単に組み入れることが、必ずしも所望のＣＩＥ  Ｌ＊、ａ＊、ｂ＊色座標のフィルムをもたらさないことを実証する。
【００９０】
実施例１５〜２３
実施例１５〜２３（Ｅ１５〜Ｅ２３）について、ピグメントバイオレット２９と共にＣＥ１のポリアミック酸を使用して、ＣＥ５に記載されたのと同じ手順を用いて、表２に示されるような色調整化合物ローディングを有するフィルムを調製した。Ｅ１５〜Ｅ２０について、Ｓｉｇｍａ−Ａｌｄｒｉｃｈ製の色調整化合物を使用し、Ｅ２１〜Ｅ２３について、Ｓｕｎ  Ｃｈｅｍｉｃａｌ製の色調整化合物を使用した。Ｅ１５〜Ｅ２３は、（Ｅ１〜Ｅ９と一緒に）異なる粒径及びモルフォロジーのペリレン化合物（ピグメントバイオレット２９）が、所望のＣＩＥ  Ｌ＊、ａ＊、ｂ＊色座標を達成するために必要とされる色調整化合物ローディングに影響を及ぼすことを実証する。それらの粒径及び／又はモルフォロジーを変更するための色調整化合物の事前処理は、改善された性能をもたらし得る。
【００９１】
【表１】
2021517190.tif 000002
【００９２】
【表２】
2021517190.tif 000003
【００９３】
概要において上に記載された活動の全てが必要とされるわけではないこと、特定の活動の一部が必要とされなくてもよいこと及び更なる活動が、記載されたものに加えて行われ得ることに留意されたい。なおも更に、活動のそれぞれが列挙される順番は、必ずしもそれらが行われる順番であるわけではない。本明細書を読んだ後、当業者は、それらの具体的な必要又は要望のためにいずれの活動を用いることができるかを決定することができるであろう。
【００９４】
前述の本明細書において、本発明は、具体的な実施形態に関連して説明されてきた。しかしながら、当業者は、以下の特許請求の範囲に説明されるような本発明の範囲から逸脱することなく様々な修正形態及び変更形態がなされ得ることを十分に理解する。本明細書で開示される全ての特徴は、同じ、均等な又は同様の目的に役立つ代わりの特徴によって置き換えられ得る。従って、本明細書及び図面は、限定的な意味よりもむしろ例示的な意味で考えられるべきであり、全てのそのような修正形態が本発明の範囲内に包含されることを意図する。
【００９５】
利益、他の利点及び問題の解決策が特定の実施形態に関して上で述べられてきた。しかしながら、利益、利点、問題の解決策及び何らかの利益、利点又は解決策を生じさせるか又はより顕著にさせ得るいかなる要素も、特許請求の範囲のいずれか又は全ての決定的に重要な、必要な又は本質的な特徴又は要素と解釈されるべきではない。
【００９６】
量、濃度又は他の値若しくはパラメーターが、範囲、好ましい範囲又は上方値及び下方値の一覧のいずれかとして示される場合、これは、範囲が個別に開示されているかどうかに関わらず、任意の上限範囲又は好ましい値と、任意の下限範囲又は好ましい値との任意の対から形成される全ての範囲を具体的に開示していると理解されるべきである。ある範囲の数値が本明細書において列挙される場合、特に明記しない限り、その範囲は、その終点並びにその範囲内の全ての整数及び分数を包含することを意図する。本発明の範囲は、範囲を明確にする場合に列挙された具体的な値に限定されることを意図されない。
【国際調査報告】
2021517190.tif 000004
2021517190.tif 000005